(57)【要約】【課題】パイルの耐抜糸強度を十分に確保でき、かつ、軽量で安価なタフトカーペットを提供することである。【解決手段】一次基布１にタフティングされるパイル３を二次基布２にもタフティングして、一次基布１と二次基布２を一体化することにより、一体化のための接着剤や熱融着媒体を不要として、タフトカーペットを軽量で安価なものとするとともに、重ね合わせた２枚の基布１、２にタフティングされたパイル３の耐抜糸強度を十分に確保できるようにした。【選択図】図１
2006075268.tif 000002
【特許請求の範囲】
【請求項１】
パイルがタフティングされる一次基布の裏面に、二次基布を重ね合わせて一体化したタフトカーペットにおいて、前記一次基布にタフティングされるパイルを、前記二次基布にもタフティングして、前記一次基布と二次基布を一体化したことを特徴とするタフトカーペット。
【請求項２】
前記二次基布の裏面に、前記一次基布と二次基布とにタフティングしたパイルを固定するバッキング材を塗工した請求項１に記載のタフトカーペット。
【請求項３】
前記バッキング材の塗工量を、乾燥重量で５０〜２００ｇ／ｍ２とした請求項２に記載のタフトカーペット。
【請求項４】
前記バッキング材を、カルボキシル基変性スチレン−ブタジエン共重合体ラテックスを基材とするものとした請求項２または３に記載のタフトカーペット。
【請求項５】
前記カルボキシル基変性スチレン−ブタジエン共重合体ラテックスのガラス転移点が−６０〜−１０℃である請求項４に記載のタフトカーペット。
【請求項６】
前記カルボキシル基変性スチレン−ブタジエン共重合体ラテックスの基材に、難燃剤、抗菌剤、防腐剤、酸化防止剤、光安定剤、紫外線吸収剤および顔料のいずれかを配合した請求項４または５に記載のタフトカーペット。
【発明の詳細な説明】
【技術分野】
【０００１】
本発明は、タフトカーペット、特に一次基布の裏面に二次基布を重ね合わせて一体化したタフトカーペットに関する。
【背景技術】
【０００２】
タフトカーペットには、形態安定性と弾力性を高めるために、パイルがタフティングされる一次基布の裏面に二次基布を重ね合わせて一体化したものがある。通常、一次基布はポリプロピレン繊維等の織物とされ、二次基布にはポリエステル繊維等の不織布が用いられている。
【０００３】
従来、このような二次基布を有するタフトカーペットでは、一次基布にタフティングされたパイルを抜け止め固定するラテックス等のバッキング材を一次基布の裏面に塗工し、このバッキング材に接着剤の役割を兼ねさせて、一次基布と二次基布を一体化している。
【０００４】
また、一次基布にタフティングされたパイルを水溶性または水分散性のポリエステル系樹脂で固定し、ポリエステル系繊維からなる一次基布と、全融型熱融着ポリエステル系バインダー繊維を含有する織物芯基布入りの不織布からなる二次基布との間に、全融型熱融着ポリエステル系バインダー繊維を含む熱可塑性ポリエステル系繊維からなる不織布シートを介在させ、これらを熱プレス等で加圧熱処理することにより、熱融着によって一次基布と二次基布を一体化したものもある（特許文献１参照）。
【０００５】
【特許文献１】特開平７−３１０２７５号公報（第２−４頁、第１図）
【発明の開示】
【発明が解決しようとする課題】
【０００６】
上述した従来の二次基布を有するタフトカーペットは、一次基布と二次基布を一体化するために、バッキング材に接着剤の役割を兼ねさせたり、熱融着媒体として不織布シートを基布間に介在させているので、接着用に多量のバッキング材を必要とするか、余分の不織布シートを必要とし、タフトカーペットが重くて、高価なものとなる問題がある。
【０００７】
また、パイルが一次基布のみにタフティングされているので、これらをバッキング材や樹脂で固定しても、パイルの耐抜糸強度を十分に確保できない問題もある。特許文献１に記載されたものは、熱融着のために一次基布の材種が限定される問題もある。
【０００８】
そこで、本発明の課題は、パイルの耐抜糸強度を十分に確保でき、かつ、軽量で安価なタフトカーペットを提供することである。
【課題を解決するための手段】
【０００９】
上記の課題を解決するために、本発明は、パイルがタフティングされる一次基布の裏面に、二次基布を重ね合わせて一体化したタフトカーペットにおいて、前記一次基布にタフティングされるパイルを、前記二次基布にもタフティングして、前記一次基布と二次基布を一体化した構成を採用した。
【００１０】
すなわち、一次基布にタフティングされるパイルを二次基布にもタフティングして、一次基布と二次基布を一体化することにより、一体化のための接着剤や熱融着媒体を不要として、タフトカーペットを軽量で安価なものとするとともに、重ね合わせた２枚の基布にタフティングされたパイルの耐抜糸強度を十分に確保できるようにした。
【００１１】
前記二次基布の裏面に、前記一次基布と二次基布とにタフティングしたパイルを固定するバッキング材を塗工することにより、パイルの耐抜糸強度をさらに高めることができる。
【００１２】
前記バッキング材の塗工量を、乾燥重量で５０〜２００ｇ／ｍ２とすることにより、タフトカーペットの軽量性を確保するとともに、塗工したバッキング材の乾燥時間を短くして、カーペットの生産効率を高めることができる。なお、塗工量を乾燥重量で５０〜２００ｇ／ｍ２としたのは、５０ｇ／ｍ２未満ではバッキング材のパイル固定効果が不足し、２００ｇ／ｍ２を越えると、タフトカーペットの軽量性が阻害され、バッキング材の乾燥時間も長くなるからである。
【００１３】
前記バッキング材を、カルボキシル基変性スチレン−ブタジエン共重合体ラテックスを基材とするものとすることにより、二次基布の裏面に塗工したバッキング材に、カーペットの滑り止め効果を持たせることができる。
【００１４】
前記カルボキシル基変性スチレン−ブタジエン共重合体ラテックスは、スチレンとブタジエンを主成分とし、これにカルボキシル基を有するエチレン系不飽和単量体、さらに必要に応じてこれらの単量体と共重合可能な他のエチレン系不飽和単量体を共重合させたものであり、スチレン成分としては、スチレン、α−メチルスチレン、メチルα−メチルスチレン等の１種または２種以上を、ブタジエン成分としては、１，３−ブタジエン、２−メチル−１，３−ブタジエン、２，３−ジメチル−１，３−ブタジエン、２−クロル−１，３−ブタジエン等の１種または２種以上を使用することができる。また、カルボキシル基を有するエチレン系不飽和単量体としては、アクリル酸、メタクリル酸、クロトン酸、マレイン酸、フマール酸等のモノまたはジカルボン酸（無水物）の１種または２種以上を、これらの単量体と共重合可能な他のエチレン系不飽和単量体としては、不飽和カルボン酸アルキルエステル単量体、ヒドロキシアルキル基を含有する不飽和単量体、シアン化ビニル単量体、不飽和カルボン酸アミド単量体等を使用することができる。
【００１５】
前記カルボキシル基変性スチレン−ブタジエン共重合体ラテックスのガラス転移点を−６０〜−１０℃とすることにより、カーペットの滑り止め効果を十分に得ることができる。なお、ラテックスのガラス転移点を−６０〜−１０℃としたのは、ガラス転移点が−６０℃未満ではラテックスの組成が不安定と成り、−１０℃を越えると滑り止め効果が低下するからである。
【００１６】
前記カルボキシル基変性スチレン−ブタジエン共重合体ラテックスの基材には、難燃剤、抗菌剤、防腐剤、酸化防止剤、光安定剤、紫外線吸収剤および顔料のいずれかを配合することができる。
【発明の効果】
【００１７】
本発明のタフトカーペットは、一次基布にタフティングされるパイルを二次基布にもタフティングして、一次基布と二次基布を一体化するようにしたので、一体化のための接着剤や熱融着媒体を不要として、タフトカーペットを軽量で安価なものとするとともに、重ね合わせた２枚の基布にタフティングされたパイルの耐抜糸強度を十分に確保することができる。
【００１８】
前記二次基布の裏面に、一次基布と二次基布とにタフティングしたパイルを固定するバッキング材を塗工することにより、パイルの耐抜糸強度をさらに高めることができる。
【００１９】
前記バッキング材の塗工量を、乾燥重量で５０〜２００ｇ／ｍ２とすることにより、タフトカーペットの軽量性を確保するとともに、塗工したバッキング材の乾燥時間を短くして、カーペットの生産効率を高めることができる。
【００２０】
前記バッキング材を、カルボキシル基変性スチレン−ブタジエン共重合体ラテックスを基材とするものとすることにより、二次基布の裏面に塗工したバッキング材に、カーペットの滑り止め効果を持たせることができる。
【００２１】
前記カルボキシル基変性スチレン−ブタジエン共重合体ラテックスのガラス転移点を−６０〜−１０℃とすることにより、カーペットの滑り止め効果を十分に得ることができる。
【発明を実施するための最良の形態】
【００２２】
以下、図面に基づき、この発明の実施形態を説明する。このタフトカーペットは、図１に示すように、ポリプロピレン繊維の織物とした一次基布１の裏面に、ポリエステル繊維の不織布とした二次基布２を重ね合わせ、これらの重ね合わせた一次基布１と二次基布２との両方にパイル３をタフティングして、一次基布１と二次基布２を一体化したものである。
【００２３】
前記二次基布２の裏面には、ガラス転移点を−６０〜−１０℃としたカルボキシル基変性スチレン−ブタジエン共重合体ラテックスに難燃剤と抗菌剤を配合したバッキング材４が塗工されている。このバッキング材４は、ロールコーティング法で塗工して、１００〜１８０℃で乾燥したものであり、その塗工量は乾燥重量で５０〜２００ｇ／ｍ２とされている。このバッキング材４は、タフティングされたパイル３の抜け止め固定のみができればよいので、このような少ない塗工量とされている。ちなみに、前述した従来のタフトカーペットにおける一次基布と二次基布の接着剤の役割も兼ねさせたバッキング材の塗工量は、乾燥重量で３００ｇ／ｍ２以上とされている。
【００２４】
上述した実施形態では、一次基布をポリプロピレン繊維の織物とし、二次基布をポリエステル繊維の不織布としたが、一次基布と二次基布の材種は実施形態のものに限定されることはなく、任意に選定することができる。
【００２５】
また、上述した実施形態では、バッキング材をロールコーティング法で二次基布の裏面に塗工したが、バッキング材はスプレー法等の他の方法で塗工してもよく、一次基布の裏面に塗工することもできる。
【図面の簡単な説明】
【００２６】
【図１】実施形態のタフトカーペットの断面を部分的に拡大して示す模式図
【符号の説明】
【００２７】
１  一次基布
２  二次基布
３  パイル
４  バッキング材
【図１】
2006075268.tif 000003